(57)【特許請求の範囲】
【請求項１】
下から順に、コア材としての樹脂含浸コア紙と、背景層としての樹脂含浸紙５と、パターン層として麻の繊維を３〜１０ｍｍにカットして２０〜４０重量％混抄された樹脂を含浸していない状態の和紙３と、表層として樹脂含浸表面紙１とが積層され熱圧成形されてなることを特徴とする天然質感を有する化粧材。
【請求項２】
前記麻の繊維の凹凸を表層に現してなることを特徴とする請求項１記載の天然質感を有する化粧材。
【請求項３】
下から順に、コア材としての樹脂含浸コア紙と、背景層としての樹脂含浸紙５と、パターン層として麻の繊維を３〜１０ｍｍにカットして２０〜４０重量％混抄された樹脂を含浸していない状態の和紙３と、表層として樹脂含浸表面紙１とを積層し、更に離型シート７、クッション材８を積層し、当て板を用いずに熱圧成形することを特徴とする天然質感を有する化粧材の製造方法。
【請求項４】
前記麻の繊維の凹凸を表層に現すことを特徴とする請求項３記載の天然質感を有する化粧材の製造方法。
【請求項５】
前記クッション材８がクラフト紙であることを特徴とする請求項３又は４記載の天然質感を有する化粧材の製造方法。
【発明の詳細な説明】
【０００１】
【産業上の利用分野】
本発明は、化粧材に関し、より詳しくは天然質感を有する化粧材、及びその製造方法に関する。
【０００２】
【従来の技術】
従来、樹脂含浸化粧紙と樹脂含浸コア紙、及び必要に応じて樹脂含浸表面紙を積層して熱圧した化粧板が知られ、表面のデザインを変更する手段として、化粧紙の柄、色調を適宜変更し、また、成形時に用いる金属プレートやフィルムの光沢、エンボス形状を変更して市場の多様なニーズに応えていた。
【０００３】
【発明が解決しようとする課題】
しかしながら、従来の化粧板の仕上がりは化粧層の柄、色調に依存し、より天然質感のある外観は印刷紙では表現しきれず平面的なものとなっていた。また、レーヨン繊維やカーボン繊維などの人造繊維や無機繊維などを混抄した化粧紙を用いても天然質感は充分表現できなかった。
【０００４】
【課題を解決するための手段】
本発明はかかる事情に鑑み検討されたもので、以下のことを特徴とする。すなわち、下から順に、コア材としての樹脂含浸コア紙と、背景層としての樹脂含浸紙５と、パターン層として麻の繊維を３〜１０ｍｍにカットして２０〜４０重量％混抄された樹脂を含浸していない状態の和紙３と、表層として樹脂含浸表面紙１とが積層され熱圧成形されてなることを特徴とする天然質感を有する化粧材である。以下、本発明を図面に基づいて詳述する。
【０００５】
図１は本発明の天然質感を有する化粧材１０の構成断面図を示し、図２は製造方法を示した模式断面図である。表層はパターン層を保護するためのもので通常化粧板用として公知の表面紙にジアリルフタレート樹脂、不飽和ポリエステル、アミノ−ホルムアルデヒド樹脂などの熱硬化性樹脂よりなる樹脂液を含浸し、乾燥した樹脂含浸表面紙１が用いられている。
【０００６】
パターン層は、麻、綿、竹、ワラ、樹皮、植物の葉などの植物の繊維やチップを２０〜４０重量％混抄した和紙３が樹脂を含浸しない状態で用いられ、樹脂含浸表面紙１と樹脂含浸紙５に挟まれている。この和紙３には熱圧時に樹脂含浸表面紙１と樹脂含浸紙５に含まれる樹脂が浸透し、成形後には植物の繊維やチップが含まれていない部分が透明になり、背景層の樹脂含浸紙５の色調、模様が透けることにより同じ和紙３を用いても背景層を適宜変更することにより多様な仕上がりとなる。また、和紙は工業用用紙と比較して混抄制限が少なく、低い坪量で大きな混抄物を保持することができる。
【０００７】
背景層はコア材の色調を隠蔽できるものであれば特に制約はなく、例えば坪量が２０〜２００ｇ／ｍ2で、着色、あるいは印刷により各種の模様を施した化粧板用の化粧紙、あるいは晒しクラフト紙、未晒しクラフト紙などに前記同様の樹脂液を含浸した樹脂含浸紙５などが用いられ、とりわけ樹脂含浸化粧紙を採用すれば和紙の透明性が生かされ化粧紙の色、模様を変えることにより多様で多彩な仕上がりとなる。
【０００８】
表面紙や化粧紙などに含浸させる熱硬化性樹脂については耐熱性、耐摩耗性などの表面物性の面からアミノ−ホルムアルデヒド樹脂を用いるのがとりわけ好ましい。
【０００９】
アミノ−ホルムアルデヒド樹脂としてはアミノ化合物、例えばメラミン、尿素、ベンゾグアナミン、アセトグアナミンなどとホルムアルデヒドを反応させた初期縮合物のほか、メチルアルコール、エチルアルコールなどの低級アルコ−ルによるエ−テル化、パラトルエンスルホンアミドなどの可塑化を促す反応性変性剤で変性されたものが適用できる。
【００１０】
コア材としては、ＭＤＦ、パーティクルボード、合板などの木質系基材、珪酸カルシウム、石膏ボードなどの無機質系基材、アルミニウム板のような金属板、樹脂含浸コア紙６などが挙げられ、コア材となり得る材料には特に制約はない。図１中ではコア材として、化粧板用として供されるクラフト紙、不織布、クロスなどの基材にフェノール樹脂、不飽和ポリエステル樹脂、メラミン樹脂などの熱硬化性樹脂からなる樹脂液を含浸し、乾燥した樹脂含浸コア紙６が用いられている。樹脂含浸コア紙６を採用する際には樹脂の中でも、強度、耐熱性などに優れるフェノール樹脂がとりわけ好ましく、フェノール樹脂はフェノール類とアルデヒド類とをフェノール性水酸基１モルに対してアルデヒド類を１〜１．３モルの割合で塩基性触媒下にて反応させることにより得ることができる。
【００１１】
フェノール類としては、フェノール、クレゾール、キシレノール、オクチルフェノール、フェニルフェノール、ビスフェノールＡ、ビスフェノールＳ、ビスフェノールＦなどが挙げられ、アルデヒド類としては、ホルムアルデヒド、パラホルムアルデヒド、グリオキザール、トリオキザールなどが挙げられる。また、必要に応じてパラスルフォンアミド、桐油、ＤＯＰ、ＴＣＰ（トリクレジルホスフェート）などの可塑化を促す変性剤で変性されたものも適用でき、塩基性触媒としては、ナトリウム、カリウムなどのアルカリ金属、及びマグネシウム、カルシウムなどのアルカリ土類金属の酸化物や水酸化物、及びトリエチルアミン、トリエタノールアミンなどのアミン類が挙げられる。
【００１２】
本発明の天然質感を有する化粧材の製造方法について図２に基づいて説明すると、コア材として複数枚の樹脂含浸コア紙６を用い、麻、綿、竹、ワラ、樹皮、植物の葉などの植物の繊維やチップを混抄した和紙３を樹脂含浸表面紙１と樹脂含浸紙５に挟んだ状態で積層し、樹脂含浸表面紙１側にポリプロピレンフィルム、ＰＥＴフィルム、アルミニウム箔などの離型シート７と、金属プレート、プラスチック板などの当て板、あるいはクラフト紙９、クッションゴムなどのクッション材８を配し、含浸紙中の熱硬化性樹脂が充分硬化するよう温度１００〜２００℃、圧力４０〜７０ｋｇ／ｃｍ2、時間４０〜１２０分の範囲で熱圧する。当て板を用いるとフラットな仕上がりになるが、クッション材８を用いると和紙３に抄き込まれた植物の繊維及び／又はチップの凹凸が表層に現れ、起伏に富みより天然質感のある仕上がりとなる。更に、意匠効果を高めるために離型シートの光沢を適宜変更し、梨地、木目などのエンボス形状を付与しても一向に差し支えない。
【００１３】
以下、本発明を実施例に基づいて詳細に説明する。
【実施例】
実施例１
メラミン樹脂含浸表面紙
メラミンに対するホルムアルデヒドのモル比が１．５のメラミン初期縮合物にパラトルエンスルホン酸アミド６部、硬化剤（キャタニットＡ  日東理研工業株式会社社製）３部、離型剤１部（セパ−ル３２８  中京油脂株式会社社製）を添加して含浸用メラミン樹脂を得、坪量２３ｇ／ｍ2の表面紙に含浸量が固形分換算値で７６ｇ／ｍ2となるように含浸しメラミン樹脂含浸表面紙を得た。
メラミン樹脂含浸化粧紙
坪量１００ｇ／ｍ2の青色の化粧紙に含浸用メラミン樹脂を含浸量が固形分換算値で１００ｇ／ｍ2となるように含浸し乾燥してメラミン樹脂含浸化粧紙を得た。
フェノール樹脂含浸コア紙
フェノールとホルムアルデヒドのモル比を１：１．１５とし水酸化ナトリウム下で反応させてレゾール型フェノール樹脂を得た後、１８５ｇ／ｍ2のクラフト紙に含浸量が固形分換算値で９０ｇ／ｍ2となるように含浸し乾燥してフェノール樹脂含浸コア紙を得た。
天然質感を有する化粧材の製造
５枚のフェノール樹脂含浸コア紙と、メラミン樹脂含浸化粧紙と、麻の繊維を３〜１０ｍｍにカットして混抄した坪量３５ｇ／ｍ2の麻入り和紙と、樹脂含浸表面紙とを順次積層し、樹脂含浸表面紙側にＰＥＴフィルム、坪量が１８５ｇ／ｍ2のクラフト紙２０枚を配し、温度１７０℃、圧力５０ｋｇ／ｃｍ2、時間１００分の条件で熱圧成形して、実施例１の天然質感を有する化粧材を得た。この化粧材は麻の繊維の凹凸が表面に現れ、優れた天然質感を有していた。
【００１４】
参考例１
実施例１において、坪量が１８５ｇ／ｍ2のクラフト紙２０枚の代わりにステンレスプレートを配した以外は同様に熱圧し、参考例１の天然質感を有する化粧材を得た。
【００１５】
【発明の効果】
本発明により従来の印刷紙では得られなかった天然質感を有する化粧材を得ることができる。また、和紙は洋紙に比べ低い坪量で大きな混抄物が保持できる上混抄制限が少なく、樹脂含浸表面紙と樹脂含浸化粧紙などに挟まれて熱圧成形されると成形後には透明になるため、化粧紙の色調、模様を適宜変更することで背景が多彩なものとなる。更に、成形時に当て板を用いずクッション材を用いれば植物の繊維やチップの凹凸が表面に現れる仕上がりとなり一層見栄えのあるものとなる。
【００１６】
また、コウゾ、ミツマタ、マニラ麻などの非木材繊維を用いることによりパルプ資源の保護に役立つ。
【図面の簡単な説明】
【図１】天然質感を有する化粧材１０の構成断面図。
【図２】天然質感を有する化粧材１０の製造方法を模式的に示した断面図。
【符号の説明】
１  樹脂含浸表面紙
３  麻の繊維が混抄された和紙
５  樹脂含浸紙
６  樹脂含浸コア紙
７  離型シート
８  クッション材
９  クラフト紙
１０  天然質感を有する化粧材
【図１】
0004433584.tif 000002
【図２】
0004433584.tif 000003